(57)【要約】【課題】ボイドの少ない再生ターゲットを、一軸方向に加圧する焼結法により製造する。【解決手段】一軸方向に貫通した内空部１２Ａを有する外周治具１２の内空部１２Ａに使用済みターゲット１を配置するとともに、内空部１２Ａにターゲット用原料粉末２を充填して、使用済みターゲット１のエロージョン部１Ａ側の面をターゲット用原料粉末２で覆わせる粉末充填工程と、前記粉末充填工程で内空部１２Ａに充填したターゲット用原料粉末２を使用済みターゲット１との間に挟み込むように、変形可能な緩衝材３を配置する緩衝材配置工程と、内空部１２Ａに充填したターゲット用原料粉末２と使用済みターゲット１とを、前記緩衝材配置工程で配置した緩衝材３を介して一軸方向に加圧して焼結させる焼結工程と、を有する。【選択図】図４
2010150632.tif 000002
【特許請求の範囲】
【請求項１】
一軸方向に貫通した内空部を有する外周治具の該内空部に使用済みターゲットを配置するとともに、該内空部にターゲット用原料粉末を充填して、該使用済みターゲットのエロージョン部側の面を該ターゲット用原料粉末で覆わせる粉末充填工程と、
前記粉末充填工程で前記内空部に充填した前記ターゲット用原料粉末を前記使用済みターゲットとの間に挟み込むように、変形可能な緩衝材を配置する緩衝材配置工程と、
前記内空部に充填した前記ターゲット用原料粉末と前記使用済みターゲットとを、前記緩衝材配置工程で配置した前記緩衝材を介して一軸方向に加圧して焼結させる焼結工程と、
を有することを特徴とする再生ターゲットの製造方法。
【請求項２】
上下方向に貫通した内空部を有する外周治具の該内空部にエロージョン部側の面を上に向けて使用済みターゲットを配置するとともに、該内空部にターゲット用原料粉末を充填して、該使用済みターゲットのエロージョン部側の面を該ターゲット用原料粉末で覆わせる粉末充填工程と、
前記粉末充填工程で前記内空部に充填した前記ターゲット用原料粉末の上側に、変形可能な緩衝材を配置する緩衝材配置工程と、
前記内空部に充填した前記ターゲット用原料粉末と前記使用済みターゲットとを、前記緩衝材配置工程で配置した前記緩衝材を介して上側から一軸方向に加圧して焼結させる焼結工程と、
を有することを特徴とする再生ターゲットの製造方法。
【請求項３】
請求項１または２において、
前記緩衝材配置工程で、前記ターゲット用原料粉末の全体を覆うように前記緩衝材を配置することを特徴とする再生ターゲットの製造方法。
【請求項４】
請求項１〜３のいずれかにおいて、
前記緩衝材配置工程で、前記緩衝材を複数枚重ねて配置することを特徴とする再生ターゲットの製造方法。
【請求項５】
請求項１〜４のいずれかにおいて、
前記粉末充填工程で前記使用済みターゲットのエロージョン部側の面を覆った前記ターゲット用原料粉末の層の厚さが厚い部位ほど、配置する前記緩衝材の量が多くなるように、前記緩衝材配置工程で前記緩衝材を配置することを特徴とする再生ターゲットの製造方法。
【請求項６】
請求項５において、
配置する前記緩衝材の量を、配置する緩衝材の枚数によって調整することを特徴とする再生ターゲットの製造方法。
【請求項７】
請求項６において、
前記ターゲット用原料粉末の全体を覆う緩衝材と、該ターゲット用原料粉末の一部のみを覆う緩衝材とを、交互に重ね合わせることを特徴とする再生ターゲットの製造方法。
【請求項８】
請求項１〜７のいずれかにおいて、
前記緩衝材は、前記焼結工程における温度圧力に耐え得る無機繊維を有してなるブランケットであることを特徴とする再生ターゲットの製造方法。
【請求項９】
請求項８において、
前記無機繊維は、カーボン繊維、ガラス繊維およびアルミナ繊維のうちの少なくとも１種であることを特徴とする再生ターゲットの製造方法。
【請求項１０】
請求項１〜９のいずれかにおいて、
前記粉末充填工程の前に、前記使用済みターゲットのエロージョン部側の面の清浄化処理を行う清浄化工程を設けることを特徴とする再生ターゲットの製造方法。
【請求項１１】
請求項１〜１０のいずれかにおいて、
前記粉末充填工程の前に、前記使用済みターゲットのエロージョン部側の面の凹凸の程度を減らすように切削加工を施す切削加工工程を設けることを特徴とする再生ターゲットの製造方法。
【請求項１２】
請求項１〜１１のいずれかにおいて、
前記ターゲット用原料粉末は、前記使用済みターゲットと同一組成の粉末であることを特徴とする再生ターゲットの製造方法。
【請求項１３】
請求項１〜１２のいずれかにおいて、
前記焼結工程を不活性雰囲気中で行うことを特徴とする再生ターゲットの製造方法。
【請求項１４】
請求項１〜１３のいずれかに記載の製造方法により製造される再生ターゲット。
【発明の詳細な説明】
【技術分野】
【０００１】
本発明は、再生ターゲットの製造方法および該製造方法により製造される再生ターゲットに関し、詳しくはターゲット用原料粉末を一軸方向に加圧する焼結法（以下、一軸加圧焼結法と記すことがある。）による再生ターゲットの製造方法および該製造方法により製造される再生ターゲットに関する。
【背景技術】
【０００２】
ハードディスクや光ディスク等の記録媒体の製造にはスパッタリング法が広く用いられている。
【０００３】
しかしながら、スパッタリング法による成膜工程において用いられるターゲットは、成膜方法の原理上、全重量に対して最大でも４０〜６０％程度しか使用されていない。
【０００４】
このため、使用済みターゲットを再利用することが求められており、例えば、酸等で溶解した後に成分元素ごとに分離回収する湿式法が行われている。また、使用済みターゲットを、構成成分である金属の精錬工程へ再投入することも行われている。しかしながら、これらの回収方法はコストが高く、経済性に劣る。
【０００５】
これに対し、特許文献１では、使用済みターゲットの侵食溝を新しいターゲット用原料粉末で充填した後、ＨＩＰ法を用いて再生ターゲットを製造する技術が記載されている。
【０００６】
また、特許文献２および３には、使用済みターゲットの侵食溝だけでなく、侵食溝以外の部位についても、使用済みターゲットを同一組成のターゲット用原料粉末で覆った後、ＨＩＰ法を用いて再生ターゲットを製造する技術が記載されている。
【０００７】
しかしながら、ＨＩＰ法は、非常にコストのかかるＨＩＰ装置を用いる必要がある。
【０００８】
これに対し、特許文献４には、ＨＩＰ法を用いず、一軸方向に加圧するホットプレス法を用いて再生ターゲットを製造する技術が記載されている。具体的には、使用済みターゲットのエロージョン部側の面に新しいターゲット用原料粉末を載置してホットプレスを行う技術が記載されている。
【０００９】
【特許文献１】特開２００５−５０８４４４号公報
【特許文献２】特開２００１−３４２５６２号公報
【特許文献３】特開２００４−３５９１９号公報
【特許文献４】特開昭６３−９３８５９号公報
【発明の開示】
【発明が解決しようとする課題】
【００１０】
しかしながら、特許文献４に記載の技術のように、使用済みターゲットのエロージョン部側の面に新しいターゲット用原料粉末を載置してホットプレスを行った場合、得られる再生ターゲットにボイドが多く存在してしまうことを本発明者は見出した。
【００１１】
本発明は、かかる問題点に鑑みてなされたものであって、ボイドの少ない再生ターゲットを、一軸方向に加圧する焼結法により製造する再生ターゲットの製造方法および該製造方法により製造される再生ターゲットを提供することを課題とする。
【課題を解決するための手段】
【００１２】
本発明者は、得られる再生ターゲット中のボイドは、エロージョン部側の面の侵食溝の位置に多く存在することを見出した。使用済みターゲットのエロージョン部側の面に載置される新しいターゲット用原料粉末の層の厚さはエロージョン部側の面の侵食溝の位置において他の位置よりも厚くなるので、ターゲット用原料粉末の層の厚さ方向に（一軸方向に）加圧するホットプレス法では、エロージョン部側の面の侵食溝の位置に載置されたターゲット用原料粉末には十分な圧力が加わらないことが原因ではないかと本発明者は考察した。そこで、一軸方向に加圧するホットプレス法であっても、新しいターゲット用原料粉末に等方的な圧力が加わるように工夫すれば、エロージョン部側の面の侵食溝の位置に載置されたターゲット用原料粉末に十分な圧力が加わり、得られる再生ターゲット中のボイドを減じることができるのではないかと考察し、本発明をするに至った。
【００１３】
即ち、前記課題を解決した本発明に係る再生ターゲットの製造方法の第１の態様は、一軸方向に貫通した内空部を有する外周治具の該内空部に使用済みターゲットを配置するとともに、該内空部にターゲット用原料粉末を充填して、該使用済みターゲットのエロージョン部側の面を該ターゲット用原料粉末で覆わせる粉末充填工程と、前記粉末充填工程で前記内空部に充填した前記ターゲット用原料粉末を前記使用済みターゲットとの間に挟み込むように、変形可能な緩衝材を配置する緩衝材配置工程と、前記内空部に充填した前記ターゲット用原料粉末と前記使用済みターゲットとを、前記緩衝材配置工程で配置した前記緩衝材を介して一軸方向に加圧して焼結させる焼結工程と、を有することを特徴とする再生ターゲットの製造方法である。
【００１４】
前記課題を解決した本発明に係る再生ターゲットの製造方法の第２の態様は、上下方向に貫通した内空部を有する外周治具の該内空部にエロージョン部側の面を上に向けて使用済みターゲットを配置するとともに、該内空部にターゲット用原料粉末を充填して、該使用済みターゲットのエロージョン部側の面を該ターゲット用原料粉末で覆わせる粉末充填工程と、前記粉末充填工程で前記内空部に充填した前記ターゲット用原料粉末の上側に、変形可能な緩衝材を配置する緩衝材配置工程と、前記内空部に充填した前記ターゲット用原料粉末と前記使用済みターゲットとを、前記緩衝材配置工程で配置した前記緩衝材を介して上側から一軸方向に加圧して焼結させる焼結工程と、を有することを特徴とする再生ターゲットの製造方法である。
【００１５】
本発明は、使用済みターゲットのエロージョン部側の面を覆わせたターゲット用原料粉末と使用済みターゲットとを、変形可能な緩衝材を介して一軸方向に加圧してターゲット用原料粉末の焼結を行うので、一軸方向の加圧であっても原料粉末の全体に等方的な圧力が加わりやすくなり、使用済みターゲットのエロージョン部の侵食溝に充填された原料粉末や段付き部に充填された原料粉末にも圧力が伝達されやすくなる。これにより、一軸方向に加圧する焼結法を用いた場合であっても、得られる焼結体中のボイドを減少させることができる。なお、一軸方向に加圧する焼結法としては、例えば、ホットプレス焼結法、通電加熱焼結法、放電プラズマ焼結法をあげることができる。
【００１６】
前記緩衝材配置工程で、前記ターゲット用原料粉末の全体を覆うように前記緩衝材を配置した場合、ターゲット用原料粉末に等方的な圧力がより加わりやすくなるので好ましい。
【００１７】
前記緩衝材は複数枚重ねて配置してもよい。
【００１８】
前記粉末充填工程で前記使用済みターゲットのエロージョン部側の面を覆った前記ターゲット用原料粉末の層の厚さが厚い部位ほど、配置する前記緩衝材の量が多くなるように、前記緩衝材配置工程で前記緩衝材を配置した場合、得られる再生ターゲット中のボイドをさらに減らすことができる。
【００１９】
配置する前記緩衝材の量は、例えば、配置する緩衝材の枚数によって調整することができる。この場合、ターゲット用原料粉末の全体を覆う緩衝材と、該ターゲット用原料粉末の一部のみを覆う緩衝材とを、交互に重ね合わせてもよく、交互に重ね合わせることにより安定して重ね合わせることができる。
【００２０】
前記緩衝材は、例えば、前記焼結工程における温度圧力に耐え得る無機繊維を有してなるブランケットであり、該無機繊維は、例えば、カーボン繊維、ガラス繊維およびアルミナ繊維のうちの少なくとも１種である。
【００２１】
前記粉末充填工程の前に、前記使用済みターゲットのエロージョン部側の面の清浄化処理を行う清浄化工程を設けた場合、得られる再生ターゲット中に取り込まれる不純物量を少なくすることができる。
【００２２】
前記粉末充填工程の前に、前記使用済みターゲットのエロージョン部側の面の凹凸の程度を減らすように切削加工を施す切削加工工程を設けた場合、得られる再生ターゲット中のボイドをさらに減らすことができる。
【００２３】
前記ターゲット用原料粉末が使用済みターゲットと同一組成の粉末である場合、得られる再生ターゲットは厚さ方向による組成の変動がなくなり、より深い領域まで使用が可能となる。
【００２４】
前記焼結工程を不活性雰囲気中で行う場合、得られる再生ターゲット中への不純物の混入を抑制することができる。
【００２５】
前記課題を解決した本発明に係る再生ターゲットは、前記製造方法により製造することができる。
【発明の効果】
【００２６】
本発明によれば、使用済みターゲットのエロージョン部側の面を覆わせたターゲット用原料粉末と使用済みターゲットとを、変形可能な緩衝材を介して一軸方向に加圧してターゲット用原料粉末の焼結を行うので、一軸方向に加圧する焼結法であってもボイドの少ない再生ターゲットを製造することができる。
【発明を実施するための最良の形態】
【００２７】
以下、本発明の実施形態に係る再生ターゲットの製造方法について詳細に説明する。なお、以下で説明する実施形態では、一軸方向に加圧する焼結法としてホットプレス焼結法を取り上げているが、本発明に適用できる一軸加圧焼結法はホットプレス焼結法に限定されず、例えば、通電加熱焼結法や放電プラズマ焼結法等も適用することができる。
【００２８】
１．ホットプレス用の治具
本実施形態で用いるホットプレス用の治具１０は、図１に示すように、外周治具１２と、底面治具１４と、押込み治具１６と、からなり、いずれも炭素製である。外周治具１２の形状は円筒状であり、上下方向（一軸方向）に貫通した内空部１２Ａを有する。本発明を実施する際には、外周治具１２を板状の底面治具１４の上に載置し、内空部１２Ａにホットプレスの対象物（使用済みターゲットおよび原料粉末）を配置する。押込み治具１６の形状は、外周治具１２の内空部１２Ａに丁度嵌り込む円柱状の形状である。
【００２９】
なお、ここで示したホットプレス用の治具１０の材質・形状は一例であり、ここで示した材質・形状に限定されるわけではない。治具１０の材質は、ホットプレス時の温度・圧力に耐えられる範囲で適宜選択することができる。治具１０の形状についても、作製する再生ターゲットの形状に合わせて適宜変更することができる。
【００３０】
２．使用済みターゲット
図２に示すように、本実施形態において用いる使用済みターゲット１は、すでにスパッタリングがなされて侵食されており、エロージョン部１Ａを有する。エロージョン部１Ａには、深い凹部である侵食溝１Ｂが存在する。また、スパッタリング用のターゲットは、一般的に、スパッタリング装置への取り付けのために、本体部よりも厚さの薄い段付き部を外周部に備えているが、本実施形態において用いる使用済みターゲット１も、図２に示すように段付き部１Ｃを外周部に備えている。
【００３１】
本実施形態で用いる使用済みターゲット１の材質は特に限定されず、例えば、金属（単体、合金）の焼結体、金属と金属化合物（金属酸化物、金属窒化物等）の複合焼結体等のいずれでもよい。
【００３２】
また、本実施形態で用いる使用済みターゲット１の形状や大きさも特に限定されず、１枚の使用済みターゲットの全体を用いてもよいし、分割した使用済みターゲットを複数片用いてもよい。
【００３３】
以下、本実施形態では、１枚の使用済みターゲットの全体を用い、使用済みターゲットと同じ外径の再生ターゲットを製造する場合を取り上げて説明する。
【００３４】
３．清浄化工程
使用済みターゲット１の表面には、汚れが付着しているだけでなく、スパッタリング時に堆積した再デポ膜が付着している。これらの成分が再生ターゲット中に取り込まれると、スパッタリング時にパーティクル等の不具合発生の原因となるので、粉末充填工程の前に、使用済みターゲット１の表面の汚れや再デポ膜は極力取り除いておくことが好ましい。
【００３５】
そこで、本実施形態では、研削処理により再デポ膜を機械的に削り取り、その後超音波洗浄を行って、使用済みターゲット１の表面に付着した汚れおよび再デポ膜を取り除く清浄化工程を経た後、粉末充填工程に入る。
【００３６】
４．粉末充填工程
図３は、粉末充填工程終了後の要部の状況を模式的に示す縦断面図である。
【００３７】
粉末充填工程では、まず、板状の底面治具１４の上に外周治具１２を載置し、外周治具１２の内空部１２Ａ内に１枚の使用済みターゲット１を載置する。
【００３８】
そして、使用済みターゲット１と同一組成の原料粉末２を外周治具１２の内空部１２Ａ内に充填する。充填の際には原料粉末２の層の表面に凹凸が生じないようにする。使用済みターゲット１と同一組成の原料粉末２を用いることにより、得られる再生ターゲットは厚さ方向による組成の変動がなくなり、より深い領域まで使用が可能となる。
【００３９】
１枚の使用済みターゲット１の全体を用い、使用済みターゲット１と同じ外径の再生ターゲットを製造する場合、図３に示すように、外周治具１２の内径の大きさは、使用済みターゲット１の外径よりも少し（例えば４〜６ｍｍ程度）大きくなるようにするのがよい。これにより、使用済みターゲット１の外周面１Ｄ（図２参照）と外周治具１２の内面との間隔は適当な間隔（例えば２〜３ｍｍ程度）となる。外周治具１２の内径の大きさを、使用済みターゲット１の外径よりも少し大きくなるようにする理由は、ホットプレスを行って得られた焼結体は、切削加工を行ってターゲットとして仕上げる必要があるので、この切削加工のための削りしろを設ける必要があるからである。また、使用済みターゲット１の外周面と外周治具１２の内面との間隔を例えば２〜３ｍｍ程度に設けることがよい理由は、使用済みターゲット１の外周面と外周治具１２の内面との間隔が小さすぎると、ホットプレス時に該間隔内の原料粉末２に十分な圧力が加わらないからであり、また、該間隔が大きすぎると削りしろが多くなりすぎて不経済であるからである。
【００４０】
５．緩衝材配置工程
粉末充填工程で、外周治具１２の内空部１２Ａ内への使用済みターゲット１の配置と、原料粉末２の充填を行った後、図４に示すように、充填した原料粉末２の全体を上側から覆うように緩衝材３を配置する。
【００４１】
緩衝材３としては、ホットプレス時の温度圧力に耐え、かつ、ホットプレス時の圧力により変形可能であり、局部的に大きな圧力を受けてもその圧力を分散させる機能を有するものを用いることができる。緩衝材３としては、具体的には、例えばセラミックファイバー等の耐熱無機繊維（例えば、カーボン繊維、ガラス繊維、アルミナ繊維等）からなるブランケットを用いることができ、外周治具１２の内空部１２Ａの大きさに合わせて裁断して用いる。
【００４２】
そして、緩衝材３の全体の厚さが必要十分な厚さとなるように、内空部１２Ａの大きさに合わせて裁断した緩衝材３を必要に応じて複数枚重ねて配置する。なお、１枚で必要十分な厚さとなる場合は、複数枚重ねる必要はなく緩衝材３を１枚配置すればよい。
【００４３】
なお、緩衝材３は必ずしも充填した原料粉末２の全体を上側から覆う必要はなく、例えば侵食溝１Ｂの上側のみに配置してもよい。ただし、充填した原料粉末２の全体を覆うように緩衝材３を配置することにより、原料粉末２の全体に等方的な圧力がより加わりやすくなり、使用済みターゲット１のエロージョン部１Ａの侵食溝１Ｂに充填された原料粉末２や段付き部１Ｃに充填された原料粉末２にも圧力がより伝達されやすくなり、ホットプレスをすることによって得られる焼結体中のボイドをより減少させることができる。したがって、緩衝材３は充填した原料粉末２の全体を覆う方が好ましい。
【００４４】
また、外周治具１２の内空部１２Ａ内へ充填した原料粉末２と緩衝材３との間に、離型のためのシート材料（例えば、離型機能を有するカーボン繊維シート）を配置してもよい。ただし、離型のためのシート材料に剛性の大きなものを用いると、緩衝材３による圧力分散効果が減ぜられ、原料粉末２の全体に等方的な圧力が加わりにくくなることに注意する必要がある。
【００４５】
６．ホットプレス工程（焼結工程）
緩衝材配置工程で配置した緩衝材３の上側から押込み治具１６で加圧してホットプレスを行い、外周治具１２の内空部１２Ａに充填されたターゲット用原料粉末２を焼結させて、使用済みターゲット１と原料粉末２とを一体化させる。
【００４６】
ホットプレスの温度、圧力、時間は、使用済みターゲット１および原料粉末２の組成に応じて適宜定めればよいが、基本的には、ターゲット用原料粉末２のみで新しいターゲットを製造するときの条件と同じにすればよい。
【００４７】
ホットプレスを行う際の雰囲気は、不純物の混入を抑制する点で、不活性雰囲気中で行うのがよい。
【００４８】
得られた焼結体の外周面を例えば２〜３ｍｍ程度および表裏面を例えば１ｍｍ程度研削することにより、再生ターゲットを得ることができる。
【００４９】
７．変形例１
以上説明した実施形態では、図４に示すように、配置した緩衝材３の厚さが内空部１２Ａの水平面の全面において同じ厚さであったが、図５に示すように、使用済みターゲット１のエロージョン部１Ａ側の面を覆うターゲット用原料粉末２の層の厚さが厚い部位ほど、その上側に配置する緩衝材３の量が多くなるように緩衝材３を配置してもよい。このように緩衝材３を配置することにより、原料粉末２の全体に等方的な圧力がより加わりやすくなり、使用済みターゲット１のエロージョン部１Ａの侵食溝１Ｂに充填された原料粉末２や段付き部１Ｃに充填された原料粉末２にも圧力がより伝達されやすくなる。これにより、ホットプレスをすることによって得られる焼結体中のボイドをさらに減少させることができる。
【００５０】
８．変形例２
粉末充填工程の前に、使用済みターゲット１のエロージョン部１Ａ側の面の凹凸の程度を小さくするように切削加工を施す切削加工工程を設けてもよい。この工程を経ることにより、使用済みターゲット１のエロージョン部１Ａ側の面の凹凸の程度が小さくなり、ホットプレスの際に原料粉末２の全体に等方的な圧力がより加わりやすくなる。これにより、ホットプレスをすることによって得られる焼結体中のボイドをさらに減少させることができる。
【実施例】
【００５１】
（実施例１）
使用済みターゲットとして、８８（Ｃｏ−２０Ｃｒ）−１２ＴｉＯ2ターゲットを用い、ホットプレス法により再生ターゲットの製造を行った。
【００５２】
まず、用いる使用済みターゲットに対して研削処理を行って再デポ膜を機械的に削り取るとともに、その後に超音波洗浄を行う清浄化処理を行った。
【００５３】
次に、板状の底面治具１４の上に外周治具１２を載置し、外周治具１２の内空部１２Ａ内に清浄化処理後の１枚の使用済みターゲットをエロージョン部側が上方を向くように載置した。
【００５４】
そして、使用済みターゲットと同一の組成である８８（Ｃｏ−２０Ｃｒ）−１２ＴｉＯ2ターゲット用原料粉末を外周治具１２の内空部１２Ａ内に充填した。充填の際には原料粉末の層の表面に凹凸が生じないようにした。
【００５５】
外周治具１２は内径１８４ｍｍのものを用いた。使用済みターゲットの外径は１８０ｍｍであったので、使用済みターゲットの外周面と外周治具１２の内面との間隔は２ｍｍ程度であった。
【００５６】
外周治具１２の内空部１２Ａ内に充填した原料粉末の上に、離型機能を有するカーボン繊維シート（厚さ０．２ｍｍ）を２枚重ねて配置し、さらにその上に緩衝材としてガラス繊維からなるブランケット（厚さ１２．５ｍｍ）を５枚重ねて配置した。
【００５７】
そして、押込み治具１６で加圧してホットプレスを行い、外周治具１２の内空部１２Ａに充填されたターゲット用原料粉末を焼結させて、使用済みターゲットと原料粉末とを一体化させた。加熱は電気ヒータによって行い、ホットプレス条件は、温度１１００℃、圧力２０．０ＭＰａ、時間３６０ｍｉｎとした。
【００５８】
用いた使用済みターゲットの質量は１０３７．３１ｇ、ターゲット用原料粉末の質量は４４２．６９ｇ、ホットプレス後の焼結体の質量は１４７７．４３ｇであった。
【００５９】
図６に、ホットプレス後の焼結体の部位のうち、使用済みターゲットのエロージュン部の侵食溝に充填された原料粉末の焼結体についての金属顕微鏡写真を示す。図６（Ａ）は低倍率の写真であり、図６（Ｂ）はボイド部付近を拡大した高倍率の写真である。図６に示すように、（後述する比較例についての金属顕微鏡写真（図１０）と比較して）ボイドは極めて少なくほとんど観察されなかった。
【００６０】
（実施例２）
図５に示すように、使用済みターゲットのエロージョン部側の面を覆うターゲット用原料粉末の層の厚さが厚い部位（エロージュン部の侵食溝および段付き部）の上側に配置する緩衝材の枚数を７枚、それ以外の部位に配置する緩衝材の枚数を４枚とした。用いた使用済みターゲットの質量は１０３０．８５ｇ、ターゲット用原料粉末の質量は４４９．１５ｇであった。これら以外は実施例１と同様にしてホットプレスを行った。
【００６１】
ホットプレス後の焼結体の質量は１４７６．９１ｇであった。
【００６２】
図７に、ホットプレス後の焼結体の部位のうち、使用済みターゲットのエロージュン部の侵食溝に充填された原料粉末の焼結体についての金属顕微鏡写真を示す。図７に示すように、ボイドは全く観察されなかった。
【００６３】
（実施例３）
ターゲット用原料粉末を充填する前に使用済みターゲットのエロージュン部の切削加工を行って、エロージュン部の凹凸の程度を小さくした。図８（Ａ）は切削加工前の使用済みターゲットの厚さ方向の断面図であり、図８（Ｂ）は切削加工後の使用済みターゲットの厚さ方向の断面図である。用いた使用済みターゲットの質量は切削加工前で１０９８．７２ｇ、切削加工後で１０８１．５２ｇ、ターゲット用原料粉末の質量は５０１．２８ｇであった。これら以外は実施例１と同様にしてホットプレスを行った。
【００６４】
ホットプレス後の焼結体の質量は１５７８．２７ｇであった。
【００６５】
図９に、ホットプレス後の焼結体の部位のうち、使用済みターゲットのエロージュン部の侵食溝に充填された原料粉末の焼結体についての金属顕微鏡写真を示す。図９に示すように、ボイドは全く観察されなかった。
【００６６】
（比較例１）
通常のホットプレスと同様に、緩衝材を用いずにホットプレスを行った。用いた使用済みターゲットの質量は１１００．２４ｇ、ターゲット用原料粉末の質量は３４９．７６ｇであった。これら以外は実施例１と同様にしてホットプレスを行った。
【００６７】
ホットプレス後の焼結体の質量は１４４６．８５ｇであった。
【００６８】
図１０に、ホットプレス後の焼結体の部位のうち、使用済みターゲットのエロージュン部の侵食溝に充填された原料粉末の焼結体についての金属顕微鏡写真を示す。図１０（Ａ）は低倍率の写真であり、図１０（Ｂ）はボイド部付近を拡大した高倍率の写真である。図１０に示すように、ボイドが多数観察された。
【００６９】
（考察）
通常のホットプレスと同様に、緩衝材を用いずにホットプレスを行った比較例１と比べて、緩衝材を配置してホットプレスを行った実施例１は、使用済みターゲットのエロージュン部の侵食溝に充填された原料粉末の焼結体においてボイドが極めて少なくなっていた。
【００７０】
使用済みターゲットのエロージョン部側の面を覆うターゲット用原料粉末の層の厚さが厚い部位（エロージュン部の侵食溝および段付き部）の上側に配置する緩衝材の枚数を増やした実施例２では、使用済みターゲットのエロージュン部の侵食溝に充填された原料粉末の焼結体において、ボイドが全く観察されなかった。
【００７１】
また、ターゲット用原料粉末を充填する前に使用済みターゲットのエロージュン部の切削加工を行ってエロージュン部の凹凸の程度を小さくし、さらに実施例１と同様に緩衝材を配置した実施例３では、使用済みターゲットのエロージュン部の侵食溝に充填された原料粉末の焼結体において、ボイドが全く観察されなかった。
【００７２】
したがって、再生ターゲット中のボイドを低減する上で、緩衝材を配置してホットプレスを行うことは極めて有効である。
【００７３】
また、ターゲット用原料粉末の層の厚さが厚い部位（エロージュン部の侵食溝および段付き部）の上側に配置する緩衝材の量を増やすことは、再生ターゲット中のボイドをさらに低減する上で有効である。
【００７４】
また、ターゲット用原料粉末を充填する前に使用済みターゲットのエロージュン部の切削加工を行ってエロージュン部の凹凸の程度を小さくすることは、再生ターゲット中のボイドをさらに低減する上で有効である。
【図面の簡単な説明】
【００７５】
【図１】本実施形態で用いるホットプレス用の治具１０を示す斜視図
【図２】本実施形態において用いる使用済みターゲット１を模式的に示す縦断面図
【図３】本実施形態において粉末充填工程終了後の要部の状況を模式的に示す縦断面図
【図４】本実施形態において緩衝材を配置した後の状況を模式的に示す縦断面図
【図５】本実施形態の変形例１において緩衝材を配置した後の状況を模式的に示す縦断面図
【図６】実施例１においてエロージュン部の侵食溝に充填された原料粉末の焼結体についての金属顕微鏡写真（（Ａ）低倍率の写真、（Ｂ）ボイド部付近を拡大した高倍率の写真）
【図７】実施例２においてエロージュン部の侵食溝に充填された原料粉末の焼結体についての金属顕微鏡写真
【図８】（Ａ）切削加工前の使用済みターゲットの厚さ方向の断面図、（Ｂ）切削加工後の使用済みターゲットの厚さ方向の断面図
【図９】実施例３においてエロージュン部の侵食溝に充填された原料粉末の焼結体についての金属顕微鏡写真
【図１０】比較例１においてエロージュン部の侵食溝に充填された原料粉末の焼結体についての金属顕微鏡写真（（Ａ）低倍率の写真、（Ｂ）ボイド部付近を拡大した高倍率の写真）
【符号の説明】
【００７６】
１…使用済みターゲット
１Ａ…エロージュン部
１Ｂ…侵食溝
１Ｃ…段付き部
１Ｄ…外周面
２…ターゲット用原料粉末
３…緩衝材
１０…治具
１２…外周治具
１２Ａ…内空部
１４…底面治具
１６…押込み治具
【図１】
2010150632.tif 000003
【図２】
2010150632.tif 000004
【図３】
2010150632.tif 000005
【図４】
2010150632.tif 000006
【図５】
2010150632.tif 000007
【図８】
2010150632.tif 000008
【図６】
2010150632.tif 000009
【図７】
2010150632.tif 000010
【図９】
2010150632.tif 000011
【図１０】
2010150632.tif 000012
【手続補正書】
【提出日】平成21年1月29日(2009.1.29)
【手続補正１】
【補正対象書類名】明細書
【補正対象項目名】０００９
【補正方法】変更
【補正の内容】
【０００９】
【特許文献１】特表２００５−５０８４４４号公報
【特許文献２】特開２００１−３４２５６２号公報
【特許文献３】特開２００４−３５９１９号公報
【特許文献４】特開昭６３−９３８５９号公報
【手続補正書】
【提出日】平成21年4月7日(2009.4.7)
【手続補正１】
【補正対象書類名】特許請求の範囲
【補正対象項目名】全文
【補正方法】変更
【補正の内容】
【特許請求の範囲】
【請求項１】
一軸方向に貫通した内空部を有する外周治具の該内空部に、金属の焼結体または金属と金属化合物の複合焼結体からなる使用済みターゲットを配置するとともに、該内空部に金属または金属と金属化合物からなるターゲット用原料粉末を充填して、該使用済みターゲットのエロージョン部側の面を該ターゲット用原料粉末で覆わせる粉末充填工程と、
前記粉末充填工程で前記内空部に充填した前記ターゲット用原料粉末を前記使用済みターゲットとの間に挟み込むように、無機繊維からなる変形可能な緩衝材を配置する緩衝材配置工程と、
前記内空部に充填した前記ターゲット用原料粉末と前記使用済みターゲットとを、前記緩衝材配置工程で配置した前記緩衝材を介して一軸方向に加圧して焼結させる焼結工程と、
を有することを特徴とする再生ターゲットの製造方法。
【請求項２】
上下方向に貫通した内空部を有する外周治具の該内空部にエロージョン部側の面を上に向けて、金属の焼結体または金属と金属化合物の複合焼結体からなる使用済みターゲットを配置するとともに、該内空部に金属または金属と金属化合物からなるターゲット用原料粉末を充填して、該使用済みターゲットのエロージョン部側の面を該ターゲット用原料粉末で覆わせる粉末充填工程と、
前記粉末充填工程で前記内空部に充填した前記ターゲット用原料粉末の上側に、無機繊維からなる変形可能な緩衝材を配置する緩衝材配置工程と、
前記内空部に充填した前記ターゲット用原料粉末と前記使用済みターゲットとを、前記緩衝材配置工程で配置した前記緩衝材を介して上側から一軸方向に加圧して焼結させる焼結工程と、
を有することを特徴とする再生ターゲットの製造方法。
【請求項３】
請求項１または２において、
前記緩衝材配置工程で、前記ターゲット用原料粉末の全体を覆うように前記緩衝材を配置することを特徴とする再生ターゲットの製造方法。
【請求項４】
請求項１〜３のいずれかにおいて、
前記緩衝材配置工程で、前記緩衝材を複数枚重ねて配置することを特徴とする再生ターゲットの製造方法。
【請求項５】
請求項１〜４のいずれかにおいて、
前記粉末充填工程で前記使用済みターゲットのエロージョン部側の面を覆った前記ターゲット用原料粉末の層の厚さが厚い部位ほど、配置する前記緩衝材の量が多くなるように、前記緩衝材配置工程で前記緩衝材を配置することを特徴とする再生ターゲットの製造方法。
【請求項６】
請求項５において、
配置する前記緩衝材の量を、配置する緩衝材の枚数によって調整することを特徴とする再生ターゲットの製造方法。
【請求項７】
請求項６において、
前記ターゲット用原料粉末の全体を覆う緩衝材と、該ターゲット用原料粉末の一部のみを覆う緩衝材とを、交互に重ね合わせることを特徴とする再生ターゲットの製造方法。
【請求項８】
請求項１〜７のいずれかにおいて、
前記緩衝材は、前記焼結工程における温度圧力に耐え得る無機繊維からなるブランケットであることを特徴とする再生ターゲットの製造方法。
【請求項９】
請求項８において、
前記無機繊維は、カーボン繊維、ガラス繊維およびアルミナ繊維のうちの少なくとも１種であることを特徴とする再生ターゲットの製造方法。
【請求項１０】
請求項１〜９のいずれかにおいて、
前記粉末充填工程の前に、前記使用済みターゲットのエロージョン部側の面の清浄化処理を行う清浄化工程を設けることを特徴とする再生ターゲットの製造方法。
【請求項１１】
請求項１〜１０のいずれかにおいて、
前記粉末充填工程の前に、前記使用済みターゲットのエロージョン部側の面の凹凸の程度を減らすように切削加工を施す切削加工工程を設けることを特徴とする再生ターゲットの製造方法。
【請求項１２】
請求項１〜１１のいずれかにおいて、
前記ターゲット用原料粉末は、前記使用済みターゲットと同一組成の粉末であることを特徴とする再生ターゲットの製造方法。
【請求項１３】
請求項１〜１２のいずれかにおいて、
前記焼結工程を不活性雰囲気中で行うことを特徴とする再生ターゲットの製造方法。
【手続補正３】
【補正対象書類名】明細書
【補正対象項目名】０００１
【補正方法】変更
【補正の内容】
【０００１】
本発明は、再生ターゲットの製造方法に関し、詳しくはターゲット用原料粉末を一軸方向に加圧する焼結法（以下、一軸加圧焼結法と記すことがある。）による再生ターゲットの製造方法に関する。
【手続補正４】
【補正対象書類名】明細書
【補正対象項目名】００１１
【補正方法】変更
【補正の内容】
【００１１】
本発明は、かかる問題点に鑑みてなされたものであって、ボイドの少ない再生ターゲットを、一軸方向に加圧する焼結法により製造する再生ターゲットの製造方法を提供することを課題とする。
【手続補正５】
【補正対象書類名】明細書
【補正対象項目名】００１３
【補正方法】変更
【補正の内容】
【００１３】
即ち、前記課題を解決した本発明に係る再生ターゲットの製造方法の第１の態様は、一軸方向に貫通した内空部を有する外周治具の該内空部に、金属の焼結体または金属と金属化合物の複合焼結体からなる使用済みターゲットを配置するとともに、該内空部に金属または金属と金属化合物からなるターゲット用原料粉末を充填して、該使用済みターゲットのエロージョン部側の面を該ターゲット用原料粉末で覆わせる粉末充填工程と、前記粉末充填工程で前記内空部に充填した前記ターゲット用原料粉末を前記使用済みターゲットとの間に挟み込むように、無機繊維からなる変形可能な緩衝材を配置する緩衝材配置工程と、前記内空部に充填した前記ターゲット用原料粉末と前記使用済みターゲットとを、前記緩衝材配置工程で配置した前記緩衝材を介して一軸方向に加圧して焼結させる焼結工程と、を有することを特徴とする再生ターゲットの製造方法である。
【手続補正６】
【補正対象書類名】明細書
【補正対象項目名】００１４
【補正方法】変更
【補正の内容】
【００１４】
前記課題を解決した本発明に係る再生ターゲットの製造方法の第２の態様は、上下方向に貫通した内空部を有する外周治具の該内空部にエロージョン部側の面を上に向けて、金属の焼結体または金属と金属化合物の複合焼結体からなる使用済みターゲットを配置するとともに、該内空部に金属または金属と金属化合物からなるターゲット用原料粉末を充填して、該使用済みターゲットのエロージョン部側の面を該ターゲット用原料粉末で覆わせる粉末充填工程と、前記粉末充填工程で前記内空部に充填した前記ターゲット用原料粉末の上側に、無機繊維からなる変形可能な緩衝材を配置する緩衝材配置工程と、前記内空部に充填した前記ターゲット用原料粉末と前記使用済みターゲットとを、前記緩衝材配置工程で配置した前記緩衝材を介して上側から一軸方向に加圧して焼結させる焼結工程と、を有することを特徴とする再生ターゲットの製造方法である。
【手続補正７】
【補正対象書類名】明細書
【補正対象項目名】００２０
【補正方法】変更
【補正の内容】
【００２０】
前記緩衝材は、例えば、前記焼結工程における温度圧力に耐え得る無機繊維からなるブランケットであり、該無機繊維は、例えば、カーボン繊維、ガラス繊維およびアルミナ繊維のうちの少なくとも１種である。
【手続補正８】
【補正対象書類名】明細書
【補正対象項目名】００２５
【補正方法】削除
【補正の内容】
【手続補正９】
【補正対象書類名】明細書
【補正対象項目名】００２６
【補正方法】変更
【補正の内容】
【００２６】
本発明によれば、使用済みターゲットのエロージョン部側の面を覆わせた、金属または金属と金属化合物からなるターゲット用原料粉末と、金属の焼結体または金属と金属化合物の複合焼結体からなる使用済みターゲットとを、無機繊維からなる変形可能な緩衝材を介して一軸方向に加圧してターゲット用原料粉末の焼結を行うので、一軸方向に加圧する焼結法であってもボイドの少ない再生ターゲットを製造することができる。